(57)【要約】  本発明は、活性蓄積材料（６）を含んでなる電気エネルギー蓄積セル（４）の蓄積構造であって、該活性蓄積材料（６）が、０．１μｍ以上のｄs値及び０．８μｍと１．１μｍとの間にあるｄｓｏ値を示す粒子サイズ分布（１９，２０）を有し、更に粒子サイズ分布（１９，２０）のｄｇｓ値が１０μｍよりも小さいことを特徴する電気エネルギー蓄積セル（４）の蓄積構造に関する。【選択図】図３
2015515089.tif 000002
【特許請求の範囲】
【請求項１】
活性蓄積材料（６）を含んでなる金属−空気  電気エネルギー蓄積セル（４）の蓄積構造であって、該活性蓄積材料（６）が、０．１μｍ以上のｄ５値、０．３μｍと１．５μｍとの間にあるｄ５０値、及び１０μｍよりも小さいｄ９５値を示す粒子サイズ分布（１９，２０）を有することを特徴する蓄積構造。
【請求項２】
粒子サイズ分布が０．２μｍのｄ５値を有し、ｄ５０値が０．３μｍと１．５μｍとの間にあり、更に粒子サイズ分布のｄ９５値が５μｍよりも小さいことを特徴とする請求項１に記載の蓄積構造。
【請求項３】
前記活性蓄積材料（６）内に不活性材料（１０）が分散された形で存在し、１０μｍの、特に３μｍよりも小さい、最大粗粒子サイズを有することを特徴とする請求項１又は２のいずれか１項に記載の蓄積構造。
【請求項４】
前記蓄積構造が１５％と３０％との間の開放気孔率を有することを特徴とする請求項１〜３のいずれか１項に記載の蓄積構造。
【請求項５】
前記不活性材料及び空洞を含めた前記蓄積材料の全体積における前記不活性材料（１０）の体積割合が５％と１５％との間にあるが、特に５０％以下に留まることを特徴とする請求項１〜４のいずれか１項に記載の蓄積構造。
【請求項６】
前記活性蓄積材料（６）の粗粒子（１４）が非球面形状を有することを特徴とする請求項１〜５のいずれか１項に記載の蓄積構造。
【請求項７】
前記活性蓄積材料（６）が蓄積体の製造過程において酸化鉄の形で存在することを特徴とする請求項１〜６のいずれか１項に記載の蓄積構造。
【請求項８】
前記活性蓄積材料（６）が鉄と酸化鉄とを含んでなる酸化還元対の形で存在することを特徴とする請求項７に記載の蓄積構造。
【発明の詳細な説明】
【技術分野】
【０００１】
本発明は、請求項１の前文部分に記載の電気エネルギー蓄積セルの蓄積構造に関する。
【背景技術】
【０００２】
例えば再生可能エネルギー源から生じた余剰の電気エネルギーは、限られた範囲内でしか電力系統内に蓄積することができない。このことは、化石燃料発電所において該発電所が最適な経済負荷範囲で運転されているが、消費者によって電力系統からエネルギーが取り出されない場合に発生する余剰エネルギーについても当てはまる。これらの余剰エネルギーを大量に中間蓄積するために、種々の大規模蓄積装置が存在する。そのうちの１つが、例えば揚水貯蔵発電所である。電池分野においては、電気エネルギー蓄積手段のための一つの試みが、いわゆる再充電可能酸化物電池（ＲＯＢ）、つまり高温金属−空気電池を使用することにあった。この電池の場合、金属に基づく蓄積媒体が電池の状態（充電及び放電）に応じて還元又は酸化される。蓄積媒体における多数のこれらの周期的な充電及び放電の過程、即ち酸化及び還元の過程で、この蓄積媒体において、通常、６００℃と８００℃との間にあるこの電池の比較的高い動作温度で、必要なミクロ構造、特に蓄積媒体の多孔構造が、焼結過程によって破壊される傾向にある。これは経年変化をもたらし、その後に電池の故障をもたらす。
【発明の概要】
【発明が解決しようとする課題】
【０００３】
本発明の課題は、従来技術に比べてより高度の長期耐久性を有し且つより多くの充放電過程サイクル回数に耐える電気エネルギー蓄積手段の蓄積セルを提供することにある。
【課題を解決するための手段】
【０００４】
この課題の解決は、請求項１の特徴を有する蓄積構造にある。
【０００５】
本発明による電気エネルギー蓄積セルの蓄積構造は、活性蓄積材料を含んでなり、この活性蓄積材料が、少なくとも０．１μｍのｄ５値を持つ粒子サイズ分布を有し、その粒子サイズ分布のｄ５０値が０．１μｍから１．５μｍまでの間にあることを特徴とする。更に、この蓄積構造は、粒子サイズ分布のｄ９５値が１０μｍよりも小さいことを特徴とする。この場合に、ｄ５０値の概念は、全粒子の５０％が上記の値よりも小さいことであると理解される。同様に、ｄ５値は、５％の粒子が上記の値０．１μｍよりも小さいことを意味し、ｄ９５値は、９５％の粒子が上記の値１０μｍよりも小さいことを意味する。
【０００６】
この場合に、上記の粒子サイズ分布は、蓄積構造のための活性蓄積材料の原材料の粒子サイズ分布である。完成された蓄積構造において、活性蓄積材料の個々の粗粒子は、圧縮された形又は予備焼結された形で存在し、従って顕微鏡的には集塊を形成し、場合によっては焼結ネック部とも呼ばれる接触領域では物質結合状態となる。それ故、個々の粗粒子は、温度処理によって、接触領域において拡散プロセスにより融合し、これによって個々の粒子は、より大きな粗粒子として顕微鏡的に視認可能となる。従って、活性蓄積材料の物質同定のために、原材料の粒子サイズ分布が使用される。この粒子サイズ分布は、たとえ物質接触面を有していても、完成した蓄積材料のマイクロ構造又は完成した蓄積構造において反映される。
【０００７】
本発明の有利な実施形態では、活性蓄積材料の原材料の粒子サイズ分布は、ｄ５値が０．２μｍよりも小さく、粒子サイズ分布のｄ５０値が０．３μｍと１．１．５μｍとの間にあり、ｄ９５値が３μｍよりも小さいという特徴を有する。
【０００８】
請求された両実施形態において、比較的狭い粒子サイズ分布が重要であり、約１μｍ、即ち８．８μｍと１．１μｍとの間にある範囲を有するｄ５０値は、十分に小さい範囲を構成するので、粒子がそれらの体積に対してできるだけ大きい表面積を有し、これにより、それらの粒子の説明すべき反応物との反応性が十分に大きくなる。他方において、このｄ５０値は、６００℃と８００℃との間にあるエネルギー蓄積セルのプロセス温度で蓄積構造が作動させられる際に、必ずしも直ぐには焼結が起きないように、十分に大きく選ばれている。これは、粒子サイズ分布においてｄ５０値がナノメータ領域の近くにある場合に生じるであろう。それ故、本発明によれば、まさに約１μｍの領域のｄ５０値が格別に有利であり、それに加えて、粒子サイズ分布全体が非常に狭くなければならず、そのためには、ｄ５値が０．１μｍよりも小さくてはならず、本発明の更に有利な実施形態では０．２μｍよりも小さくてはならないことが明らかになった。これは、使用される活性蓄積材料の粗粒子の９５％が０．２μｍよりも大きく、しかし、３μｍ又は１０μｍよりも小さいことを意味する。
【０００９】
従って、上記のｄ５０値を有する活性蓄積材料の粒子のこのような狭い分布構造は、十分に粒子が大きいので、ナノ粒子のように焼結が高められる傾向がないという効果をもたらし、他方では、粒子の平均値が十分に小さくて活性蓄積材料の個々の粗粒子の活性表面積が非常に大きいので、対応する化学プロセス、特に酸化還元プロセス、が非常に迅速に進行し、これによってエネルギー蓄積セルのサイクル時間が有利に短縮され、蓄積セルの能力が高められる。更に、場合によって原材料不純物又はプロセス混入物によってひき起こされるであろう不都合な影響を、活性蓄積材料の粗粒子の高い活性表面積によって最小化することができる。
【００１０】
蓄積セル内において複数回繰り返される化学プロセス、特に酸化還元プロセス、における蓄積構造の焼結に対する安定性を更に改善するために、不活性材料が分散された形で活性蓄積材料の原材料の中に導入され、この不活性材料が、蓄積構造内において、微細に分散させられた形で活性蓄積材料の粗粒子間に存在するのが適切である。このような不活性材料は、同様に１０μｍ、特に３μｍ、の最大粗粒子サイズを有する。このような不活性材料は、付加的に蓄積材料の焼結傾向を更に低減する支持構造の働きをする。蓄積材料における不活性材料の体積割合は、有利には、５０％よりも少なく、特に５％と１５％との間にある。
【００１１】
この文脈において、不活性という概念は、不活性材料と有り得べき反応物との間の化学平衡が緩やかに達成されるので、支配的な動作温度において蓄積構造の機能性に持続的な影響を及ぼす反応が起きないことを意味する。それは、蓄積材料と反応するガス状又は液状の反応物に対する不活性挙動を意味すると理解される。更に、これは、蓄積材料自体に対する不活性挙動を意味すると理解される。特に、不活性の蓄積材料として、酸化ジルコニウム、酸化カルシウム、酸化マグネシウム又は酸化アルミニウムが使用される。
【００１２】
蓄積構造の開放気孔率、即ち活性蓄積材料の粗粒子及び場合によっては不活性材料の粗粒子の間の空洞容積、は、１５体積％と３０体積％との間にある。
【００１３】
この範囲にある開放気孔率は、一方において、単位体積当たり最大量の活性蓄積材料を収容するためには十分に小さく、他方において、ガス状の反応物を活性蓄積材料に向けて十分な高速度で移送するには十分に大きい。
【００１４】
活性蓄積材料の粗粒子の形状は、有利には、非球形に形成されている。この場合に、粗粒子は、偏球形、長球形、小板状の形、針状の形又は管状の形で存在することが好ましい。というのは、このような非球形の、即ち球の形を有しない、粒子のモルフォロジーによって、粒子の表面積対体積比が大きくなるからである。
【００１５】
本発明の好ましい実施形態では、活性蓄積材料は、酸化鉄の形で存在する。酸化鉄は、一般に蓄積構造の製造過程においてはＦｅ２Ｏ３（酸化鉄（ＩＩＩ））の形で存在し、蓄積セルの動作中には、一般に、鉄の酸化状態が変化し、このため、蓄積セルの動作は、化合物ＦｅＯ（酸化鉄（ＩＩ））及び／又は化合物Ｆｅ３Ｏ４（酸化鉄（ＩＩ，ＩＩＩ））について行なわれる。活性蓄積材料は、特に、鉄及び酸化鉄からなる酸化還元対の形で存在し、各成分の割合は、電気蓄積セルの充電状態に依存する。
【００１６】
次の図面に基づいて、本発明の他の特徴及び他の利点を更に詳細に説明する。図面の説明は、本発明の例示的な実施形態であって、これらは保護範囲を限定するものではない。
【図面の簡単な説明】
【００１７】
【図１】図１は、電気蓄積セルの動作態様の概略図である。
【図２】図２は、圧縮された状態の蓄積構造のミクロ構造の概略図である。
【図３】図３は、焼結ネック結合部を有する、温度処理後の図２のミクロ構造及びその部分拡大図である。
【図４】図４は、粒子サイズ分布の２つの例である。
【発明を実施するための形態】
【００１８】
先ず、図１を参照して、再充電可能な酸化物電池（ＲＯＢ）の作動方法について、本発明の説明に必要であるかぎりにおいて、概略的に説明する。ＲＯＢは、通常、空気電極とも呼ばれる正電極２１に、プロセスガス、特に空気、が、ガス供給管１８を介して吹き込まれ、これにより空気から酸素が取り込まれるように構成されている。酸素は、酸素イオンＯ２−の形で、正電極に密着している固体電解質２３を通って、蓄積電極とも呼ばれる負電極２４に達する。従って、ここで負電極２４、即ち蓄積電極、に活性蓄積材料の高密度層が存在するならば、電池の充電容量が速やかに使い果たされるであろう。
【００１９】
この理由から、負電極には、エネルギー蓄積媒体として多孔材料からなる蓄積構造２を使用することが適切であり、この多孔材料は、機能的に作用する酸化可能な材料を、活性蓄積材料６として、好ましくは、鉄又は酸化鉄の形で含む。
【００２０】
電池作動状態においてガス状である酸化還元対、例えばＨ２／Ｈ２Ｏ、を介して、固体電解質２５を通して移送された酸素イオンが、活性蓄積材料６を含んでなる多孔蓄積構造２中の気孔通路１７を通して、移送される。充電過程が存在するのか放電過程が存在するのかに応じて、金属又は金属酸化物（鉄／酸化鉄）が酸化又は還元され、このために必要とされる酸素が、ガス状の酸化還元対Ｈ２／Ｈ２Ｏによって供給され、又は固体電解質に戻される。この機構は、シャトル機構と呼ばれる。
【００２１】
酸化可能な材料、即ち活性蓄積材料６、としての鉄の利点は、鉄が酸化プロセスにおいて酸化還元対Ｈ２／Ｈ２Ｏとほぼ同一の約１Ｖの開路電圧を有することにある。
【００２２】
特に、固体電解質２３を通した酸素イオンの拡散は、既述のＲＯＢにおいて、６００〜８００℃という高い動作温度を必要とする。この場合に、電極２１及び２４並びに電解質２３の構造のみならず、活性蓄積材料６を含む蓄積構造２も、また、高い熱ストレスに曝される。酸化及び還元の連続サイクルにおいて、その活性蓄積材料は焼結する傾向があり、これは、個々の粗粒子が拡散プロセスにより、ますます互いに融合し、その結果として反応性の表面が小さくなって多孔構造が閉じてしまうことを意味する。閉じてしまった多孔構造の場合、酸化還元対Ｈ２／Ｈ２Ｏは、もはや、活性蓄積材料６の活性表面に到達することができず、それによって電池容量が非常に急速に奪われる。
【００２３】
ＲＯＢの一つの利点は、ＲＯＢが、最小単位、即ち蓄積セル、のおかげで、モジュール方式により殆ど無制限に拡張できることにある。それ故、静止形の自家用小型電池は、発電所エネルギー蓄積用の大規模設備と同様に実施することができる。
【００２４】
図２及び図３には、蓄積構造のミクロ構造を例示して概略的に示す。図２には、活性蓄積材料６の小葉状の粗粒子１４が圧縮された形で存在する。この種の蓄積構造は、例えば一軸圧縮成形法によって経費を掛けずに製造できる。しかし、基本的には、その他の成形法、例えば静水圧プレス法、熱間静水圧プレス法、スリップ鋳込法、沈降法、フィルム流延法及び積層法並びにスクリーンプリント法又は電気泳動堆積法又は押出法が適切である。図２において、活性蓄積材料６の粗粒子１４は、単に圧縮された形で存在し、この場合には、個々の粗粒子１４が機械的な絡み合いによって結びついている。
【００２５】
活性蓄積材料６の粗粒子１４の粒子サイズ分布１９，２０（図４参照）は、粗粒子（粒子）の半分が１μｍ未満の直径を有するように形成されている。従って、分布曲線１９，２０のＤ５０値、いわゆるＤ５０値、は１μｍのところにある。これは、図２の上部、ミクロ構造の外側領域に１μｍの尺度によって、単に図式的に示されている。粒子サイズ分布は、粗粒子の全て又は大部分ができるだけ等しい粗粒子サイズを有するように、できるだけ狭く選ばれている。これは、粗粒子の５％だけが２００μｍより小さいように、粗粒子サイズ分布が形成されていることによって明らかにされている。従って、Ｄ５値は２００μｍのところにある。
【００２６】
更に、粗粒子は大きすぎてはならず、好ましくは、５％より多い粒子が３μｍより大きくてはならない。およそ１μｍほどのサイズレベルの粒子は、活性蓄積材料６として用いるに当たり、反応物Ｈ２／Ｈ２Ｏとの良好な反応を保証するのに十分大きな表面積対体積比を有するという利点を有する。この表面積対体積比は、ナノメートル範囲の粒子の場合には、勿論、更に改善されるであろう。しかし、これらは直ぐに互いに焼結されて大きな粗粒子になり、これは、ガス透過性に持続的な影響を及ぼし又はガス透過性を完全に阻止し、更には活性蓄積材料と酸化還元対Ｈ２／Ｈ２Ｏからなる反応物との反応停止をもたらすであろう。従って、蓄積セル４の動作能力が妨害されるであろう。
【００２７】
図２による蓄積構造では、焼結傾向の低減のために、不活性粒子１０が導入されており、これらの不活性粒子１０は、できるだけ細かく分散させられて存在し、例えば酸化ジルコニウム、酸化アルミニウム、酸化カルシウム、酸化マグネシウム等の酸化物からなる。これらの不活性材料は、特に酸化鉄又は鉄に対して、そして反応物Ｈ２／Ｈ２Ｏに対して、不活性である。不活性材料の成分は、この例では、全蓄積構造の体積の１０％である。不活性の支持粒子１０は、約７００℃の動作温度において構造全体を支持する。
【００２８】
図３には、別の蓄積構造２が示されている。この蓄積構造２は、既に温度処理を施されていて、これにより、活性蓄積材料６の個々の粗粒子１４の間に拡散プロセスによって焼結ネック部１６が形成されている。従って、個々の粗粒子１４の間には、今や物質結合が存在する。この焼結ネック部１６の形態の物質結合は、蓄積構造２の更なる安定化に役立つが、しかし未だ、それほど明確ではなく、個々の粗粒子１４は、完全には互いに融合されておらず、それらの元の粗粒子構造を本質的に保持している。しかしながら、このような焼結は、蓄積構造２の機械的及び熱的な安定性を更に高めるのに適切である。図３に示す破線で書き込まれた円の部分拡大図において、焼結ネック部１６及び不活性粒子１０がもう一度よく視認でき、更に個々の粒子１４がそれらの元の全体構造を保ち続けていることが明白である。
【００２９】
図４には、しばしば発生する２つの粒子サイズ分布曲線が概略的に示されている。ｘ軸には、それぞれの粒子直径が示され、ｙ軸には、粒子の相対頻度が示されているが、これらは単に概略的に示されており、従って、数値は付されていない。対称的な度数分布である典型的なガウス分布１９が破線で示されている。しかし、上記の蓄積構造２の用途にとっては、Ｌｉｆｓｈｉｔｚ−Ｓｌｙｏｚｏｖ−Ｗａｇｎｅｒ（ＬＳＷ）の理論に基づく非対称の粗粒子サイズ分布又は粒子サイズ分布が適切である。いわゆるＬＳＷ分布は、実際、相互の粒子反応に際してオスワルド成長が起きることの結果として生じ、従って、存在する粒子は、数回の温度処理サイクル後に小さい粒子を犠牲にして粒子粗大化する傾向がある。ＬＳＷ分布２０は、この効果に反している。
【符号の説明】
【００３０】
２          蓄積構造
４          蓄積セル
６          蓄積材料
１０        不活性粒子
１４        個々の粗粒子（粒子）
１６        焼結ネック部
１９        粒子サイズ分布
２０        粒子サイズ分布
２１        正電極
２２        ガス供給管
２３        固体電解質
２４        負電極
【図１】
2015515089.tif 000003
【図２】
2015515089.tif 000004
【図３】
2015515089.tif 000005
【図４】
2015515089.tif 000006
【手続補正書】
【提出日】平成26年11月20日(2014.11.20)
【手続補正１】
【補正対象書類名】特許請求の範囲
【補正対象項目名】全文
【補正方法】変更
【補正の内容】
【特許請求の範囲】
【請求項１】
活性蓄積材料（６）を含んでなる金属−空気  電気エネルギー蓄積セル（４）の蓄積構造であって、該活性蓄積材料（６）が、０．２μｍ以上のｄ５値、０．３μｍと１．５μｍとの間にあるｄ５０値、及び５μｍよりも小さいｄ９５値を示す粒子サイズ分布（１９，２０）を有することを特徴する蓄積構造。
【請求項２】
前記活性蓄積材料（６）内に不活性材料（１０）が分散された形で存在し、１０μｍの最大粗粒子サイズを有することを特徴とする請求項１に記載の蓄積構造。
【請求項３】
前記蓄積構造が１５％と３０％との間の開放気孔率を有することを特徴とする請求項１又は２に記載の蓄積構造。
【請求項４】
前記不活性材料及び空洞を含めた前記蓄積材料の全体積における前記不活性材料（１０）の体積割合が５０％よりも小さいことを特徴とする請求項１〜３のいずれか１項に記載の蓄積構造。
【請求項５】
前記活性蓄積材料（６）の粗粒子（１４）が非球面形状を有することを特徴とする請求項１〜４のいずれか１項に記載の蓄積構造。
【請求項６】
前記活性蓄積材料（６）が蓄積体の製造過程において酸化鉄の形で存在することを特徴とする請求項１〜５のいずれか１項に記載の蓄積構造。
【請求項７】
前記活性蓄積材料（６）が鉄と酸化鉄とを含んでなる酸化還元対の形で存在することを特徴とする請求項６に記載の蓄積構造。
【手続補正２】
【補正対象書類名】明細書
【補正対象項目名】０００１
【補正方法】変更
【補正の内容】
【０００１】
本発明は、活性蓄積材料を含んでなる金属−空気  電気エネルギー蓄積セルの蓄積構造に関する。
【手続補正３】
【補正対象書類名】明細書
【補正対象項目名】０００４
【補正方法】変更
【補正の内容】
【０００４】
この課題は、活性蓄積材料（６）を含んでなる金属−空気  電気エネルギー蓄積セル（４）の蓄積構造であって、該活性蓄積材料（６）が、０．２μｍ以上のｄ５値、０．３μｍと１．５μｍとの間にあるｄ５０値、及び５μｍよりも小さいｄ９５値を示す粒子サイズ分布（１９，２０）を有することを特徴する蓄積構造によって解決される。
【手続補正４】
【補正対象書類名】明細書
【補正対象項目名】０００７
【補正方法】変更
【補正の内容】
【０００７】
本発明の有利な実施形態では、活性蓄積材料の原材料の粒子サイズ分布は、ｄ５値が０．２μｍよりも小さく、粒子サイズ分布のｄ５０値が０．３μｍと１．５μｍとの間にあり、ｄ９５値が３μｍよりも小さいという特徴を有する。
【手続補正５】
【補正対象書類名】明細書
【補正対象項目名】０００８
【補正方法】変更
【補正の内容】
【０００８】
請求された両実施形態において、比較的狭い粒子サイズ分布が重要であり、約１μｍ、即ち０．８μｍと１．１μｍとの間にある範囲を有するｄ５０値は、十分に小さい範囲を構成するので、粒子がそれらの体積に対してできるだけ大きい表面積を有し、これにより、それらの粒子の説明すべき反応物との反応性が十分に大きくなる。他方において、このｄ５０値は、６００℃と８００℃との間にあるエネルギー蓄積セルのプロセス温度で蓄積構造が作動させられる際に、必ずしも直ぐには焼結が起きないように、十分に大きく選ばれている。これは、粒子サイズ分布においてｄ５０値がナノメータ領域の近くにある場合に生じるであろう。それ故、本発明によれば、まさに約１μｍの領域のｄ５０値が格別に有利であり、それに加えて、粒子サイズ分布全体が非常に狭くなければならず、そのためには、ｄ５値が０．１μｍよりも小さくてはならず、本発明の更に有利な実施形態では０．２μｍよりも小さくてはならないことが明らかになった。これは、使用される活性蓄積材料の粗粒子の９５％が０．２μｍよりも大きく、しかし、３μｍ又は１０μｍよりも小さいことを意味する。
【手続補正６】
【補正対象書類名】明細書
【補正対象項目名】００１８
【補正方法】変更
【補正の内容】
【００１８】
先ず、図１を参照して、再充電可能な酸化物電池（ＲＯＢ）の作動方法について、本発明の説明に必要であるかぎりにおいて、概略的に説明する。ＲＯＢは、通常、空気電極とも呼ばれる正電極２１に、プロセスガス、特に空気、が、ガス供給管２２を介して吹き込まれ、これにより空気から酸素が取り込まれるように構成されている。酸素は、酸素イオンＯ２−の形で、正電極に密着している固体電解質２３を通って、蓄積電極とも呼ばれる負電極２４に達する。従って、ここで負電極２４、即ち蓄積電極、に活性蓄積材料の高密度層が存在するならば、電池の充電容量が速やかに使い果たされるであろう。
【手続補正７】
【補正対象書類名】明細書
【補正対象項目名】００２５
【補正方法】変更
【補正の内容】
【００２５】
活性蓄積材料６の粗粒子１４の粒子サイズ分布１９，２０（図４参照）は、粗粒子（粒子）の半分が１μｍ未満の直径を有するように形成されている。従って、分布曲線１９，２０のｄ５０値、いわゆるｄ５０値、は１μｍのところにある。これは、図２の上部、ミクロ構造の外側領域に１μｍの尺度によって、単に図式的に示されている。粒子サイズ分布は、粗粒子の全て又は大部分ができるだけ等しい粗粒子サイズを有するように、できるだけ狭く選ばれている。これは、粗粒子の５％だけが２００μｍより小さいように、粗粒子サイズ分布が形成されていることによって明らかにされている。従って、ｄ５値は２００μｍのところにある。
【国際調査報告】
2015515089.tif 000007
2015515089.tif 000008
2015515089.tif 000009
2015515089.tif 000010
2015515089.tif 000011
2015515089.tif 000012